(57)【要約】    【課題】      残留溶剤臭がなく印刷が鮮明で、かつ光沢、剛性、耐熱性等が良好なプラスチック容器を提供する。    【解決手段】  メルトフローレートが０．０１〜３０．０ｇ／１０分、密度が０．９１〜０．９７ｇ／ｃｍ3のポリエチレン系樹脂シート、およびメルトフローレートが０．０１〜３０．０ｇ／１０分、密度が０．９１〜０．９７ｇ／ｃｍ3のポリエチレン系樹脂と、１０〜７０重量％の無機充填剤とからなる無機充填剤含有ポリエチレン系樹脂シート１０を主層とし、またはメルトフローレートが０．０１〜３０．０ｇ／１０分、密度が０．９１〜０．９７ｇ／ｃｍ3のポリエチレン系樹脂を発泡させたポリエチレン系発泡樹脂シート３０を主層とし、該主層にメルトフローレートが０．１〜２０ｇ／１０分、密度が０．９１〜０．９７ｇ／ｃｍ3であるポリエチレン系樹脂の水性印刷フィルム２０を積層させる。【選択図】        図１
2004338808.tif 000002
【特許請求の範囲】
【請求項１】
メルトフローレートが０．０１〜３０．０ｇ／１０分、密度が０．９１〜０．９７ｇ／ｃｍ3の二軸延伸されたポリエチレン系樹脂シートシート、メルトフローレートが０．０１〜３０．０ｇ／１０分、密度が０．９１〜０．９７ｇ／ｃｍ3のポリエチレン系樹脂と、１０〜７０重量％の無機充填剤とからなる無機充填剤含有ポリエチレン系樹脂シート、またはメルトフローレートが０．０１〜３０．０ｇ／１０分、密度が０．９１〜０．９７ｇ／ｃｍ3のポリエチレン系樹脂を発泡させたポリエチレン系発泡樹脂シートを主層とし、該主層にメルトフローレートが０．１〜２０ｇ／１０分、密度が０．９１〜０．９７ｇ／ｃｍ3であるポリエチレン系樹脂の水性印刷フィルムを熱貼合によって積層させることによって得られる積層シートからなることを特徴とするプラスチック容器。
【請求項２】
前記ポリエチレン系樹脂シートに、メルトフローレートが０．０１〜１０．０ｇ／１０分、密度が０．９１〜０．９３ｇ／ｃｍ3の高圧ラジカル重合法により製造されるポリエチレン系樹脂が１０〜４０重量％添加されており、または前記無機充填剤含有ポリエチレン系樹脂シートに、メルトフローレートが０．０１〜１０．０ｇ／１０分、密度が０．９１〜０．９３ｇ／ｃｍ3の高圧ラジカル重合法により製造されるポリエチレン系樹脂が１０〜４０重量％添加されている請求項１に記載のプラスチック容器。
【請求項３】
前記水性印刷フィルムの厚さが、５μｍを越え、かつ３００μｍ以下であることを特徴とする請求項１または２に記載のプラスチック容器。
【請求項４】
前記無機充填材含有ポリエチレン系樹脂シートの少なくとも容器内面側に対し充填剤を含有しないポリエチレン系樹脂シートを積層することを特徴とする請求項１、２または３に記載のプラスチック容器。
【請求項５】
前記ポリエチレン系樹脂シートまたは、前記無機充填剤含有ポリエチレン系樹脂シートが、ニ軸延伸させたポリエチレンシートを加熱する際に、加熱軟化によるドローダウンを所定範囲内としつつニ軸延伸の延伸効果による張り返しを引き出すように加熱制御して同ポリエチレンシートを加熱軟化させ、加熱軟化したポリエチレンシートに対して所定の熱成型金型を使用して熱成形を行なうことにより成形されたものである請求項１、２、３または４に記載のプラスチック容器。
【発明の詳細な説明】
【技術分野】
【０００１】
本発明は印刷が鮮明であり、かつ光沢、剛性および耐熱性、または断熱性が優れたプラスチック容器に関する。さらに詳しくは、ポリエチレン系樹脂シートを主層とし、または無機充填剤含有ポリエチレン系樹脂シートを主層とし、またはポリエチレン系発泡樹脂シートを主層とし、該主層にメルトフローレートが０．０１〜２０ｇ／１０分であるポリエチレン系樹脂の印刷フィルムを積層させることによって得られる積層シートからなるプラスチック容器に関し、溶剤臭がなく印刷が鮮明であり、かつ光沢および剛性および耐熱性が優れ、特に、発泡層を主層とするものは断熱性に優れたプラスチック容器に関するものである。
【背景技術】
【０００２】
従来、プラスチック容器に使用されている材料としては、プロピレン系樹脂、塩化ビニル系樹脂、スチレン系樹脂、ＰＥＴ樹脂などがある。しかしながら、いずれの材料にも、一長一短があり、得られる容器の用途によって使用上の制限を受けることが多い。例えば、ポリプロピレン系樹脂は、剛性、耐熱性について優れているものの耐寒衝撃性に問題がある。塩化ビニル系樹脂は、透明性、剛性については優れているが廃棄物公害において問題が有り、スチレン系樹脂は、耐熱性、耐薬品性に弱点がある。また、ＰＥＴ樹脂は透明性に優れるものの耐熱性に難点がある等、それぞれ用途が限定されている。
【０００３】
ポリエチレン系樹脂は環境安全性に優れ、かつ耐寒性および耐薬品性が優れている長所はあるが、しかしプロピレン系樹脂、塩化ビニル系樹脂、スチレン系樹脂およびＰＥＴ樹脂に比較して剛性が低い短所を有する。また、発泡させてないものは断熱性に劣る。
【０００４】
そのため、ポリエチレン系樹脂のこの欠点を改良するために、例えばタルク、炭酸カルシウムなどの無機充填剤を配合させる方法を取ることがある。ポリエチレン系樹脂に無機充填剤を配合させることによって剛性の向上は認められるが、製造したシートは無機充填剤の影響により平滑で、光沢のある表面状態を得ることができず、表面の外観を重視する用途には使用することができない。また、発泡させたシートは凹凸があり、平滑で光沢のある表面状態を得ることができない。
【０００５】
一般に、プラスチック容器は表面の外観を重視するものが数多く要望されており、これらの要望を満たすために、容器を成形した後、曲面印刷機などを使って印刷している。
【０００６】
また、プロピレン系樹脂シートにプロピレン系樹脂の印刷フィルムを積層し、この積層シートで容器を得る技術が提案されている（例えば、特許文献１，２，３参照）。そして、これらの印刷フィルムにおいて、水性印刷で印刷された印刷フィルムの積層例はなかった。
【０００７】
【特許文献１】特公平４−３１９３３号公報
【特許文献２】特公平４−３１９３４号公報
【特許文献３】特公平４−３１９３５号公報
【発明の開示】
【発明が解決しようとする課題】
【０００８】
ところで、容器外観については、意匠性の付与、製品差別化の観点などから、さらに外観が優れている容器が要望されているのが現状である。しかしながら、上述した従来の方法では容器を成形した後で印刷を行うため、コストアップになるなどの問題があった。
【０００９】
また、プロピレン系樹脂シートにプロピレン系樹脂の印刷フィルムを積層した積層シートを用いる技術においては、前述したように耐寒衝撃性に問題があった。また、印刷は有機溶剤に溶かしたインキで印刷するため、残留溶剤臭の問題があった。
【００１０】
本発明は以上の問題点を解決し、主層を構成する特定のポリエチレン系樹脂シートに水性印刷フィルムを積層した積層シートを用いて容器を成形することにより、残留溶剤臭がなく、印刷が鮮明で、かつ光沢、剛性、耐熱性等が良好な容器を簡易に製造することができるプラスチック容器を提供することを目的とする。
【課題を解決するための手段】
【００１１】
本発明者らは、ポリエチレン系樹脂が有する特徴または断熱性を発揮しつつ印刷が鮮明であるばかりでなく、残留溶剤臭がなく、光沢、剛性、耐寒衝撃性および耐熱性または断熱性が優れたプラスチック容器を得るべく鋭意検討した結果、特定のメルトフローレートおよび密度を持つ二軸延伸されたポリエチレン系樹脂シート、または特定のメルトフローレートおよび密度を持つポリエチレン系樹脂と無機充填剤とからなる無機充填剤含有ポリエチレン系樹脂シート、または特定のメルトフローレートおよび密度を持つポリエチレン系発泡樹脂シートを主層とし、この主層に特定のメルトフローレートおよび密度を持つポリエチレン系樹脂の水性印刷のフィルムを熱貼合によって積層させた積層シートで容器を成形することにより、印刷が鮮明であるのみならず、残留溶剤臭がなく光沢、剛性、耐寒衝撃性および耐熱性または断熱性が著しく優れていることを見出し、本発明に到達した。
【００１２】
本発明によるプラスチック容器は、メルトフローレートが０．０１〜３０．０ｇ／１０分、密度０．８１〜０．９７ｇ／ｃｍ3の二軸延伸されたポリエチレン系樹脂シートまたは、メルトフローレートが０．０１〜３０．０ｇ／１０分、密度０．９１〜０．９７ｇ／ｃｍ3のポリエチレン系樹脂と、１０〜７０重量％の無機充填剤とからなる無機充填剤含有ポリエチレン系樹脂シートを主層とし、またはメルトフローレートが０．０１〜３０．０ｇ／１０分、密度０．９１〜０．９７ｇ／ｃｍ3のポリエチレン系樹脂を発泡させたポリエチレン系発泡樹脂シートを主層とし、該主層にメルトフローレートが０．１〜２０ｇ／１０分、密度０．９１〜０．９７ｇ／ｃｍ3であるポリエチレン系樹脂の水性印刷フィルムを熱貼合によって積層させることによって得られる積層シートからなることを特徴としている。
【発明の効果】
【００１３】
本発明によって得られるプラスチック容器は、その製造工程を含めて下記のごとき効果を発揮する。
【００１４】
(１)  ポリエチレン系樹脂の分野において、一般に行われている方法によって簡易に製造することができる。
【００１５】
(２)  安価であり、かつ鮮明に印刷することができる。
【００１６】
(３)  容器表面の光沢を良好にすることができる。
【００１７】
(４)  剛性の向上により、容器の薄肉化が実現できる。
【００１８】
(５)  耐熱性が向上し、電子レンジ等による加熱に対応できる。また、ポリエチレン系発泡樹脂シートを主層とするものは断熱性を付与できる。
【００１９】
(６)  フィルムに印刷を施してあるため、一般に行われている曲面印刷機などを使用せずに簡易に印刷された容器を製造することができる。
【００２０】
(７)  耐寒衝撃性に優れた容器を得ることができる。
【００２１】
(８)  印刷フィルムは水性印刷され、積層も熱ラミネートで積層されて溶剤を使わないので、電子レンジで加熱した時にも残留溶剤臭がない。
【発明を実施するための最良の形態】
【００２２】
本発明のプラスチック容器においては、主層として、二軸延伸されたポリエチレン系樹脂シート、または無機充填剤含有ポリエチレン系樹脂シート、またはポリエチレン系発泡樹脂シートが使用される。
【００２３】
［ポリエチレン系樹脂シート］
ポリエチレン系樹脂シートはポリエチレン系樹脂を押出してシート状に形成したものである。
【００２４】
＜ポリエチレン系樹脂＞
ポリエチレン系樹脂としては、エチレンの単独重合体ならびにエチレンおよび／もしくは炭素数が多くとも１２個の他のα−オレフィンとの共重合体（エチレンおよび他のα−オレフィンの共重合割合は、合計量として多くとも３０重量％）が挙げられる。α−オレフィンとしては、プロピレン、ブテン−１、ヘテセン−１、オクセン−１などが例示される。
【００２５】
これらのポリエチレン系樹脂のメルトフローレート（ＪＩＳ
Ｋ−６９２２−２に準拠、以下「ＭＦＲ」という）は、０．０１〜３０．０ｇ／１０分であることを要し、０．１〜２０．０ｇ／１０分であることが好ましく、０．２〜１５．０ｇ／１０分であることがより好ましい。ＭＦＲが０．０１ｇ／１０分未満のポリエチレン系樹脂を用いると、シートの成形性が悪く、良好なシートを得ることが困難である。一方、３０．０ｇ／１０分を超えたポリエチレン系樹脂を用いると、熱成形時にドローダウンが大きく、良好な容器が得られない。
【００２６】
また、ポリエチレン系樹脂の密度（ＪＩＳ
Ｋ−６９２２−２）は、０．９１〜０．９７ｇ／ｃｍ3であることを要し、０．９２５〜０．９６０ｇ／ｃｍ3であることが好ましく、０．９４０〜０．９５５ｇ／ｃｍ3であることがより好ましい。密度が０．９１ｇ／ｃｍ3未満のポリエチレン系樹脂を用いると、耐熱性および剛性の低下に問題がある。
【００２７】
これらのポリエチレン系樹脂は、遷移金属化合物（例えば、チタン化合物等の遷移金属化合物）を担体（例えば、マグネシウム系化合物、その処理物）に担持させることによって得られる担体担持型触媒と、有機金属化合物（例えば、有機アルミニウム化合物）から得られる触媒系（いわゆるチーグラー・ナツタ触媒）の存在下でエチレンを単独重合またはエチレンおよび／もしくは前記の他のα−オレフィンとを共重合させることによって得られる。
【００２８】
そのほか、アルモキサン等を助触媒とするシクロペンタジエニル基を配位子とするメタロセン錯体触媒系や酸化クロムをシリカ等の担体に担持させた所謂フィリップス触媒系により製造されるポリエチレン系樹脂も用いることができる。本発明で用いられる上記ポリエチレン系樹脂は、いずれにしろ直鎖状のポリエチレンであって、短鎖分岐を有することができる。後述の高圧ラジカル重合法で製造されるポリエチレン系樹脂は長鎖分岐を有し、直鎖状のポリエチレンとはされないものである。
【００２９】
また、ドローダウンを抑え、良好な成形性を確保するために、高圧ラジカル重合によって得られるメルトフローレートが０．０１〜１０．０ｇ／１０分、密度が０．９１〜０．９３ｇ／ｃｍ3であるポリエチレン系樹脂、とりわけメルトフローレートが０．１〜５．０ｇ／１０分、密度が０．９１〜０．９３ｇ／ｃｍ3のポリエチレン系樹脂を主層に１０〜４０重量％添加することが有効である。
【００３０】
＜ポリエチレン系樹脂シートの成形＞
本発明によるポリエチレン系樹脂シートは公知のＴダイ法やインフレーション法で成形することが出来る。この時、シートを加熱して容器に成形する際に加熱軟化によるドローダウンを延伸効果の張り返しによって少なくするように完全に冷却する前に縦、横方向に夫々１．１〜７．０倍、好ましくは１．２〜５．０倍、より好ましくは１．３〜４．０倍の二軸延伸を行なって成形される。
【００３１】
また、二軸延伸されたポリエチレン系樹脂シートの厚みは、０．２０ｍｍ〜２．０ｍｍ、好ましくは０．２５ｍｍ〜１．０ｍｍである。
【００３２】
[無機充填剤含有ポリエチレン系樹脂シート]
無機充填剤含有ポリエチレン系樹脂シートは、ポリエチレン系樹脂に無機充填剤を含有させてシート状に形成したものである。
【００３３】
＜ポリエチレン系樹脂＞
ポリエチレン系樹脂としては前記ポリエチレン系樹脂シートに用いられたポリエチレン系樹脂を使うことが出来る。
【００３４】
＜無機充填剤＞
本発明の無機充填剤含有ポリエチレン系樹脂シートに用いる無機充填剤は、一般に合成樹脂およびゴムの分野において広く使われているものであり、酸素や水に不活性な無機化合物であり、混練時および成形時において分解しないものが好んで用いられる。このような無機充填剤は、アルミニウム、銅、鉄、鉛およびニッケルのごとき金属、これらの金属およびマグネシウム、カルシウム、バリウム、亜鉛、ジルコニウム、モリブテン、ケイ素、アンチモン、チタンなどの金属の酸化物、その水和物（水酸化物）、硫酸塩、尿酸塩、ケイ酸塩のごとき化合物、これらの複塩ならびにこれらの混合物に大別される。
【００３５】
無機充填剤の代表例としては、前記の金属、酸化アルミニウム（アルミナ）、その水和物、水酸化カルシウム、酸化マグネシウム（マグネシア）、水酸化マグネシウム、酸化亜鉛、鉛丹および鉛丹のごとき鉛の化合物、炭酸マグネシウム、炭酸カルシウム、塩基性炭酸マグネシウム、ホワイトカーボン、アスベスト、マイカ、タルク、ガラス繊維、ガラス粉末、ガラスビーズ、クレー、硅酸土、シリカ、ワラストナイト、酸化鉄、酸化アンチモン、酸化チタン（チタニア）、リトポン、珪石粉、硫酸アルミニウム（石膏など）、珪酸ジルコニウム、酸化ジルコニウム、炭酸バリウム、ドロマイト、二硫化モリブテンおよび砂鉄が挙げられる。
【００３６】
これらの無機充填剤のうち、粉末状のものは、その径が３０μｍ以下であることが好ましく、１０μｍ以下であることがより好ましい。また、繊維状のものは、径が１〜５００μｍであることが好ましく、１〜３００μｍであることがより好ましく、長さが０．１〜８ｍｍであることが好ましく、０．１〜５ｍｍであることがより好ましい。さらに、平板状のものは、径が３０μｍ以下であることが好ましく、１０μｍ以下であることがより好ましい。これらの無機充填剤のうち、特に平板状（フレーク状）のものおよび繊維状のものが好適である。
【００３７】
＜無機充填剤含有ポリエチレン系樹脂の製造＞
無機充填剤含有ポリエチレン系樹脂シートに用いる無機充填剤含有ポリエチレン系樹脂は、前記のポリエチレン系樹脂と無機充填剤とを均一に混合させることによって製造する。
【００３８】
無機充填剤含有ポリエチレン系樹脂中に占める無機充填剤の組成割合（含有割合）は、１０〜７０重量％であり、１５〜７０重量％が好ましく、２０〜７０重量％がより好ましい。無機充填剤ポリエチレン系樹脂中に占める無機充填剤の組成割合が１０重量％未満では、得られる容器の剛性が不足する。一方、７０重量％を超えると得られる容器の耐衝撃性が著しく実用に適しない容器しか得られない。
【００３９】
無機充填剤含有ポリエチレン系樹脂を製造するにあたり、ポリエチレン系樹脂および無機充填剤を均一に混合することによって目的を達成することができる。すなわち、無機充填剤含有ポリエチレン系樹脂は、ポリオレフィンの業界において一般に使われているヘンシエルミキサーのごとき混合機を用いてドライブレンドしてもよく、バンバリーミキサー、ニーダー、ロールミルおよびスクリュー押出機のごとき混合機を使用して溶融混練することによって得ることができる。この際、あらかじめドライブレンドし、得られる組成物（混合物）溶融混練することによって均一状の組成物を得ることができる。この場合、一般には溶融混練した後、ペレット状物に成形し、後段の成形に供する。
【００４０】
さらに、無機充填剤含有ポリエチレン樹脂を製造するとき、全組成物を同時に混合してもよく、また、それらのうち一部を予め混合して、例えば、無機充填剤のマスターバッチを作成し、得られた組成物（マスターバッチ）に残りの組成成分を混合してもよい。要するに無機充填剤含有ポリエチレン樹脂を製造するには、全組成成分が前記の組成割合になるように、かつ均一状になるようにすれば、目的を達成することができる。
【００４１】
また、無機充填剤含有ポリエチレン系樹脂には、必要によりオレフィン系樹脂の分野に一般に使われている熱、光（紫外線）および酸素に対する安定剤、難燃化剤、滑剤、加工性改良剤ならびに帯電防止剤のごとき添加剤を、上述した効果（特徴）を損なわない範囲において添加（配合）してもよい。
【００４２】
＜無機充填剤含有ポリエチレン系樹脂シートの成形＞
本発明による無機充填剤含有ポリエチレン系樹脂シートは、公知の各種方法で成形することができるが、ニ軸延伸させたポリエチレンシートを加熱する際に、加熱軟化によるドローダウンを所定範囲内としつつニ軸延伸の延伸効果による張り返しを引き出すように加熱制御して同ポリエチレンシートを加熱軟化させ、加熱軟化したポリエチレンシートに対して所定の熱成型金型を使用して熱成形を行なうことにより成形することが好ましい。
【００４３】
以上のような成形方法においては、ニ軸延伸させたポリエチレンシートを過熱していくと過熱軟化によるドローダウンが生じるが、同ポリエチレンシートはニ軸延伸されているので、平面上で様々な方向に延伸されたポリエチレンの高分子は元の状態に戻ろうとして縮む傾向がある。すなわち、ニ軸延伸させたポリエチレンシートを加熱軟化させると、ニ軸延伸の延伸効果による張り返しが生じることになる。そこで、加熱軟化によるドローダウンを所定範囲内としつつニ軸延伸の延伸効果による張り返しを引き出すように過熱制御してニ軸延伸させたポリエチレンシートを加熱軟化させると、加熱軟化したポリエチレンシートを張り返しによりドローダウンしていない状態に保持することができ、熱成形を行なうことが出来る。したがって、ポリエチレンシートに対して熱成形を安定して行なうことが出来る。
【００４４】
無機充填剤含有ポリエチレン系樹脂シートの厚みは、０．２０ｍｍ〜２．０ｍｍ、好ましくは０．２５ｍｍ〜１．０ｍｍである。
【００４５】
［ポリエチレン系発泡樹脂シート］
ポリエチレン系発泡樹脂シートは、ポリエチレン系樹脂を発泡させてシート状に形成したものである。
【００４６】
＜ポリエチレン系樹脂＞
ポリエチレン系樹脂シートに用いたポリエチレン系樹脂と同一であっても良く、すなわち、メルトフローレートが０．０１〜３０．０ｇ／１０分であることを要し、０．１〜２０．０ｇ／１０分であることが好ましく、０．２〜１５．０ｇ／１０分であることがより好ましい。ＭＦＲが０．０１ｇ／１０分未満のポリエチレン系樹脂を用いると、シートの成形性が悪く、良好なシートを得ることが困難である。一方、３０．０ｇ／１０分を超えたポリエチレン系樹脂を用いると、熱成形時にドローダウンが大きく、良好な容器が得られない。また、溶融張力が小さく良好な発泡が得られない。
【００４７】
また、ポリエチレン系樹脂の密度は、０．９１〜０．９７ｇ／ｃｍ3であることを要し、０．９２０〜０．９６０ｇ／ｃｍ3であることが好ましく、０．９２５〜０．９５５ｇ／ｃｍ3であることがより好ましい。密度が０．９１ｇ／ｃｍ3未満のポリエチレン系樹脂を用いると、発泡の際、成形が困難となり、また腰が弱くなるので好ましくない。
【００４８】
＜発泡＞
ポリエチレン系発泡樹脂シートの発泡倍率は、１．２〜１０．０倍が好ましく、１．３〜７．０倍がより好ましく、１．５〜５．０倍が最も好ましい。発泡倍率が１．２倍未満では、断熱性を付与することが難しくなる。一方、１０．０倍を超えると、発泡したセル同士がくっついてしまったり、容器に成形する時、成形が難しく、また得られた容器も発泡によって腰が弱くなり、軟らかな容器となる。
【００４９】
ポリエチレン系発泡樹脂シートを得るには、Ｔダイ法、インフレーション法とも使用する押出機の中に炭酸ガス等を封入するガス発泡、（重曹＋クエン酸）粉末等を混練、分解させる化学発泡等、通常の物理または化学発泡法で得ることができる。
【００５０】
ポリエチレン系発泡樹脂シートの厚みは、０．２５ｍｍ〜５．０ｍｍ、好ましくは０．３０ｍｍ〜３．０ｍｍである。
【００５１】
[水性印刷フィルム]
水性印刷フィルムは、前記主層としてのポリエチレン系樹脂シート、無機充填剤含有ポリエチレン系樹脂シート、またはポリエチレン系発泡樹脂シートに積層されるものであり、ポリエチレン系樹脂フィルムに水性印刷が施されているものである。
【００５２】
＜ポリエチレン系樹脂＞
ポリエチレン系樹脂のＭＦＲは０．１〜２０ｇ／１０分であり、０．２〜１０ｇ／１０分であることが好ましく、０．３〜５．０ｇ／１０分であることがより好ましい。ＭＦＲが０．１ｇ／１０分未満のポリエチレン系樹脂を用いると、印刷されたフィルムは熱成形時に光沢がなくなり、鮮明に印刷された容器を製造することができない。一方、２０ｇ／１０分を超えたポリエチレン系樹脂を用いると、成形性が悪く、良好なフィルムを得られない。
【００５３】
また、ポリエチレン系樹脂の密度は、０．９１〜０．９７ｇ／ｃｍ3であることを要し、０．９２０〜０．９６０ｇ／ｃｍ3であることが好ましく、０．９３０〜０．９４５ｇ／ｃｍ3であることがより好ましい。密度が０．９１ｇ／ｃｍ3未満のポリエチレン系樹脂を用いると、耐熱性が低下するものである。
【００５４】
このようなポリエチレン系樹脂は、前記のポリエチレン樹脂に用いたポリエチレン系樹脂と同種、またはこれに高圧ラジカル重合によって得られるＭＦＲが０．１〜５．０ｇ／１０分、密度０．９１〜０．９３ｇ／ｃｍ3のポリエチレン系樹脂を添加することにより得ることができる。
【００５５】
また、このポリエチレン系樹脂には、前記ポリエチレン系樹脂および無機充填剤含有ポリエチレン系樹脂と同様に、必要によりオレフィン系樹脂の分野に一般に使われている熱、光（紫外線）および酸素に対する安定剤、難燃化剤、滑剤、加工性改良剤ならびに帯電防止剤のごとき添加剤を、前記混合方法で添加（配合）してもよい。
【００５６】
＜印刷＞
以上のポリエチレン系樹脂、または添加剤が配合されたポリエチレン系樹脂を後記のようにしてフィルムに成形し、その表面に一般に合成樹脂のフィルムまたはシートに行われている方法によって水性印刷する。印刷の方法としては、グラビア印刷、オフセット印刷、フレキソ印刷、活版印刷、スクリーン印刷などがある。
【００５７】
また、印刷に用いられるインキとしては、従来用いられている水性インキを用いることができる。
【００５８】
＜厚さ＞
印刷フィルムの厚さは、５μｍを超え、かつ３００μｍ未満であることが好ましく、５μｍを超え、かつ２５０μｍ未満がより好ましく、１０μｍを超え、かつ１００μｍ未満が最も好ましい。印刷フィルムの厚さが５μｍ以下では、熱成形する際、印刷フィルムが破れ、むらなどが生じ、またフィルムを製造する際、良好なフィルムを製造することが難しい。一方、３００μｍ以上であると、印刷の鮮明度が低くなる。
【００５９】
［シートおよびフィルムの成形］
ポリエチレン系樹脂シート、無機充填剤含有ポリエチレン系樹脂シート、またはポリエチレン系発泡樹脂シートを製造する場合でも、印刷フィルムを製造する場合でも、一般のオレフィン系樹脂の分野において実施されている成形方法を適用すればよい。この成形方法の代表例としては、Ｔダイ法、インフレーション法が挙げられる。
【００６０】
なお、主層は、単層でもよいが、内容物等への影響を考慮して多層にしてもよい。例えば、直接内容物に接触しない層に無機充填剤含有シートを配置し、内容物に接触する層（プラスチック容器の内面になる層）に、無機充填剤を含有しないポリエチレン系樹脂シートを配置することが、安全・衛生性の観点から好適である。この場合、Ｔダイ法、インフレーション法とも多層機を用いることで、多層からなる主層を得ることができる。
【００６１】
［積層シートの製造］
本発明のプラスチック容器を製造するには、まず、以上のようにして製造されたポリエチレン系樹脂シート、無機充填剤含有ポリエチレン系樹脂シート、またはポリエチレン系発泡樹脂シートに水性印刷フィルムを積層して積層シートを製造する。この積層方法は、一般に合成樹脂の分野において実施されているシート、またはフィルムの積層方法を適用することができる。代表的な積層方法としては、ドライラミネート法および押出ラミネート法が挙げられるが、残留溶剤臭がない押し出し時の熱貼合による押出しラミネートが用いられる。
【００６２】
この積層シートを製造する際、予めポリエチレン系樹脂シート、無機充填剤含有ポリエチレン系樹脂シート、またはポリエチレン系発泡樹脂シートおよび水性印刷フィルムを前記の方法によって製造し、それらを積層してもよい。また、これらのうち水性印刷フィルムを予め成形し、ポリエチレン系樹脂シートおよび無機充填剤含有ポリエチレン系樹脂シート又はポリエチレン系発泡樹脂シートを製造しながら積層シートを製造する。
【００６３】
このようにして製造された積層シートの厚さは、通常０．１〜５．０ｍｍであり、０．２〜３．０ｍｍが好ましく、０．３〜２．０ｍｍがより好ましい。シートの厚さが０．１ｍｍ未満では、剛性または断熱性が不足して容器を製造することができない。一方、５．０ｍｍを超えると、積層シートから容器を製造することが困難であり、良好な容器を得ることができない。
【００６４】
以上の溶融混練の場合でも、ポリエチレン系樹脂シート、無機充填剤含有ポリエチレン系樹脂シート、ポリエチレン系樹脂発泡シートおよびポリエチレン系樹脂の水性印刷フィルムを製造する場合でも、さらにこれからなる積層シートを製造する場合でも、いずれも使われるポリエチレン系樹脂の融点以上の温度であるが、ポリエチレン系樹脂が劣化しない温度で実施しなければならない。これらのことから、いずれの場合でも１２０〜２８０℃の温度範囲で実施しなければならない。
【００６５】
［容器の製造］
このようにして製造された積層シートから容器を製造する方法は、ポリエチレン系樹脂の分野において通常実施されている真空成形法、圧空成形法、真空・圧空成形法およびプレス成形法のうち、いずれかを採用して製造すればよい。なお、これらの成形条件は成形方法、使われる成形機の種類、金型の構造、その成形条件（例えば成形温度、圧力）の相互の関係によってそれぞれ最適条件が決定するために、適宜最適な条件に設定して行う。
【００６６】
［プラスチック容器の用途］
本発明によって得られたプラスチック容器は、多方面に渡って利用することができる。代表的な用途を下記に示す。
【００６７】
(１)  惣菜などのトレイ類
(２)  プリン、ゼリー、冷菓、ようかん、マーガリンなどのカップ類
(３)  レトルトおよび冷凍食品容器
(４)  カップ麺容器
(５)  弁当容器
(６)  各種ふた類
(７)  自動車内装材
(８)  断熱性のある電子レンジ容器
【００６８】
［プラスチック容器の層構成］
本発明によるプラスチック容器の層構成の代表例を図面を参照して説明する。
【００６９】
図１〜図５は、それぞれプラスチック容器の層構成を示す模式図である。
図１に示すプラスチック容器は、主層としての二軸延伸されたポリエチレン系樹脂シート４０に、印刷フィルム２０が積層されている。印刷フィルム２０はポリエチレン系樹脂フィルム２１に印刷層２２が施されたもので、印刷層２２がポリエチレン系樹脂シート４０に密着している。
【００７０】
図２に示すプラスチック容器は、二軸延伸されたポリエチレン系樹脂シート４０の代りに無機充填剤含有ポリエチレン系樹脂シート１０を主層として用いたもので、その他の構成は図１と同様である。
【００７１】
図３に示すプラスチック容器は、二軸延伸されたポリエチレン系樹脂シート４０の代わりにポリエチレン系発泡樹脂シート３０を主層として用いたもので、その他の構成は図１と同様である。
【００７２】
図４に示すプラスチック容器は、主層として、内側（図中、下側。プラスチック容器の内面側、以下、同様）に位置して無機充填剤を含有しておらず、かつ延伸されていないポリエチレン系樹脂シート５０、中間に位置して無機充填剤含有ポリエチレン系樹脂シート１０、外側（図中、上側。プラスチック容器の外面側、以下、同様）に位置して無機充填剤を含有しておらず、かつ延伸されていないポリエチレン系樹脂シート５０からなる３層で構成し、この外側に位置するポリエチレン系樹脂シート５０に、印刷フィルム２０を積層したものである。
【００７３】
図５に示すプラスチック容器は、主層として、内側に位置して無機充填剤を含有しておらず、かつ延伸されていないポリエチレン系樹脂シート５０、外側に位置して無機充填剤含有ポリエチレン系樹脂シート１０からなる２層で構成し、この外側に位置するポリエチレン系樹脂シート１０に、印刷フィルム２０を積層したものである。
【実施例】
【００７４】
以下、実施例および比較例によって本発明をさらに詳しく説明する。
＜印刷フィルムの製造＞
ＭＦＲが０．３ｇ／１０、密度が０．９５６ｇ／ｃｍ3であるエチレン単独重合体である樹脂を用いインフレーション法で成膜し、厚さ５０μｍのフィルムを作成した。得られたフィルムをコロナ処理を行って濡れ指数４２ダインにし、その後水性グラビア印刷を行なってポリエチレン系樹脂フィルムに印刷層を形成した印刷フィルムを製造した。
【００７５】
＜ポリエチレン系樹脂シートの製造＞
ＭＦＲが０．３ｇ／１０分、密度が０．９５６ｇ／ｃｍ3であるエチレン単独重合体と、ＭＦＲが１．０ｇ／１０分、密度が０．９２４ｇ／ｃｍ3であるエチレン重合体（高ラジカル重合法）とを、７０重量％と３０重量％との割合で混練したエチン単独重合体のペレットをＴダイを備えた押出機（径６５ｍｍ）を使用して２４０℃において押出し、ロール圧着方式でシートの成形を行った。
【００７６】
この際、圧着ロールの入口で前記印刷フィルムを合流させ、ロールの熱圧力で熱ラミネートさせた後、圧着ロールの直後で縦方向は引取ロールと圧着ロールの速度差で、横方向はピンチコックによる拡巾によって縦方向、横方向、夫々２．０倍の二軸延伸を行なって厚さ０．５０ｍｍ、巾３００ｍｍの積層シートを製造した。
【００７７】
＜プラスチック容器の製造＞
このようにして得られた積層シートをロール連続熱成形機（浅野研究所社製、形式名「ＦＬＸ−０２型」、オーブン型式、両面赤外線加熱方式）を使って（縦１４０ｍｍ×横１４０ｍｍ×深さ５０ｍｍ）の容器を作成した。
【００７８】
＜結果＞
得られた容器は残留溶剤臭もなく、印刷も鮮明で光沢があり、かつ偏肉やブリッヂも発生することなく良好な容器であった。
【００７９】
［比較例１］
シートの製造で二軸延伸以外は全く実施例１と同様に行なった。
得られた容器は偏肉があり（シートの中央部に相当する部分が薄い）ブリッヂの発生（ドローダウンによってシートの面積が全型の投影面積より広くなるため余ったシートの部分がしわになる）があり良好な容器を作ることは不可能であった。
【００８０】
［実施例２〜７、比較例２〜５］
＜ポリエチレン系樹脂＞
ＰＥ１：ＭＦＲが０．０４ｇ／１０分、密度が０．９５１ｇ／ｃｍ3であるエチレン単独重合体
ＰＥ２：ＭＦＲが０．３ｇ／１０分、密度が０．９５６ｇ／ｃｍ3であるエチレン単独重合体
ＰＥ３：ＭＦＲが５．０ｇ／１０分、密度が０．９６２ｇ／ｃｍ3であるエチレン単独重合体
ＰＥ４：ＭＦＲが１０．０ｇ／１０分、密度が０．９６２ｇ／ｃｍ3であるエチレン単独重合体
ＰＥ５：ＭＦＲが０．３ｇ／１０分、密度が０．９５６ｇ／ｃｍ3であるエチレン単独重合体と、ＭＦＲが１．０ｇ／１０分、密度が０．９２４ｇ／ｃｍ3であるエチレン重合体（高圧ラジカル重合法）とを、７０重量％と３０重量％との割合で混練したエチレン単独重合体
【００８１】
＜無機充填剤＞
平均粒径が１５μｍであるタルク
【００８２】
＜無機充填剤含有ポリエチレン系樹脂シートの製造＞
無機充填剤含有ポリエチレン系樹脂は、ポリエチレン系樹脂と、予めポリエチレン系樹脂と無機充填剤を混練しペレット形状化したもの（マスターバッチ）をヘンシエルミキサーを使ってドライブレンドを行った。
【００８３】
また、ポリエチレン系樹脂を用いてインフレーション法でポリエチレンフィルムを製造し、このポリエチレンフィルムをコロナ処理し、表面の濡れ指数を４２ダインにし、その後水性グラビア印刷を行い、ポリエチレン系樹脂フィルムに印刷層を形成した水性印刷フィルムを製造した。
【００８４】
そして、ペレットをＴダイを備えた押出機（径６５ｍｍ）を使用して２４０℃において押し出し、ロール圧着方式でシートの成形を行った。この際、圧着ロールの入口で前記水性印刷フィルムを合流させ、ロールの熱圧力で無機充填剤含有ポリエチレン系樹脂シートに熱ラミネートさせ、積層シート（幅３００ｍｍ）を製造した。
【００８５】
＜プラスチック容器の製造＞
このようにして得られた積層シートをロール連続熱成形機（浅野研究所社製，形式名『ＦＬＸ−０２型』，オーブン型式，両面赤外線加熱方式）を使って（縦１４０ｍｍ×横１４０ｍｍ×深さ５０ｍｍ）を作成した。
【００８６】
＜実施例２＞
図２に示す層構成のプラスチック容器である。無機充填剤含有ポリエチレン系樹脂シート１０の樹脂としてはＰＥ１を用い、水性印刷フィルム２０のポリエチレン系樹脂フィルム２１の樹脂としてはＰＥ２を用いた。詳細を表１に示す。
【００８７】
＜実施例３＞
図２に示す層構成のプラスチック容器である。無機充填剤含有ポリエチレン系樹脂シート１０の樹脂としてはＰＥ２を用い、水性印刷フィルム２０のポリエチレン系樹脂フィルム２１の樹脂としてはＰＥ４を用いた。詳細を表１に示す。
【００８８】
＜実施例４＞
図２に示す層構成のプラスチック容器である。無機充填剤含有ポリエチレン系樹脂シート１０の樹脂としてはＰＥ３を用い、水性印刷フィルム２０のポリエチレン系樹脂フィルム２１の樹脂としてはＰＥ２を用いた。詳細を表１に示す。
【００８９】
＜実施例５＞
図２に示す層構成のプラスチック容器である。無機充填剤含有ポリエチレン系樹脂シート１０の樹脂としてはＰＥ１４用い、水性印刷フィルム２０のポリエチレン系樹脂フィルム２１の樹脂としてはＰＥ２を用いた。詳細を表１に示す。
【００９０】
＜実施例６＞
図２に示す層構成のプラスチック容器である。無機充填剤含有ポリエチレン系樹脂シート１０の樹脂としてはＰＥ５を用い、水性印刷フィルム２０のポリエチレン系樹脂フィルム２１の樹脂としてはＰＥ２を用いた。詳細を表１に示す。
【００９１】
＜実施例７＞
図４に示す層構成のプラスチック容器である。無機充填剤含有ポリエチレン系樹脂シート１０の樹脂としてはＰＥ５を用い、ポリエチレン系樹脂シート５０の樹脂としては、ＰＥ５を用い、水性印刷フィルム２０のポリエチレン系樹脂フィルム２１の樹脂としてはＰＥ２を用いた。詳細を表１に示す。
【００９２】
＜比較例２＞
図２に示す層構成のプラスチック容器である。無機充填剤含有ポリエチレン系樹脂シートの樹脂としてはＰＥ１を用い、水性印刷フィルム２０のポリエチレン系樹脂フィルム２１の樹脂としてはＰＥ２を用いた。詳細を表１に示す。
【００９３】
＜比較例３＞
図２に示す層構成のプラスチック容器である。無機充填剤含有ポリエチレン系樹脂シート１０の樹脂としてはＰＥ２を用い、水性印刷フィルム２０のポリエチレン系樹脂フィルム２１の樹脂としてはＰＥ４を用いた。詳細を表１に示す。
【００９４】
＜比較例４＞
図２に示す層構成のプラスチック容器である。無機充填剤含有ポリエチレン系樹脂シート１０の樹脂としてはＰＥ４を用い、水性印刷フィルム２０のポリエチレン系樹脂フィルム２１の樹脂としてはＰＥ２を用いた。詳細を表１に示す。
【００９５】
＜比較例５＞
図２に示す層構成のプラスチック容器である。無機充填剤含有ポリエチレン系樹脂シート１０の樹脂としてはＰＥ５を用い、水性印刷フィルム２０のポリエチレン系樹脂フィルム２１の樹脂としてはＰＥ１を用いた。詳細を表１に示す。
【００９６】
以上の実施例および比較例の表面（印刷面）の光沢、剛性および耐熱性の測定を行った。また、印刷の鮮明度を判定した。結果を表２に示す。
【００９７】
【表１】
2004338808.tif 000003
【００９８】
【表２】
2004338808.tif 000004
【００９９】
＜印刷面の光沢＞
ヘイズ：ＪＩＳ
Ｋ−７１３６に準拠して測定した。
【０１００】
＜剛性＞
容器の底部を切り出し、ＡＳＴＭ
Ｄ−７４７に準拠して測定した。
【０１０１】
＜耐熱性＞
ＪＩＳ
Ｋ−６９２２−２による荷重たわみ温度を測定した。
【０１０２】
＜印刷の鮮明度＞
目視にて観察し、以下のように判定した。
【０１０３】
〇：印刷模様の鮮明度が容器の成形前と変わっていない。
【０１０４】
×：印刷模様の鮮明度が容器を成形することによって変わってしまう。
【０１０５】
＜結果＞
以上の実施例および比較例の結果から、本願発明によって得られるプラスチック容器は、表面の光沢および剛性が優れているのみならず、耐熱性も良好なものであった。また、印刷模様が鮮明であった。
【０１０６】
これに対し比較例は、表面の光沢、剛性、耐熱性および印刷模様の鮮明性の全てが良好なものは無かった。なお、比較例４は、積層シートを成形、圧空成形およびプレス成形を行ったがいずれも表面にしわが生じた。
＜実施例８＞
【０１０７】
前記ＰＥ５のペレットをＴダイを備えた押出機（径６５ｍｍ）を使用し、押出機の中の溶融ゾーン以降の部分に炭酸ガスを１．２ｋｇ／ｃｍ2の圧力で吹き込み、２４０℃において押し出し、ロール圧着方式でポリエチレン系発泡樹脂シートの成形を行った。この際、圧着ロールの入口で前記ＰＥ２を用いた５０μｍの水性印刷フィルムを合流させ、ロールの熱圧力でポリエチレン系発泡樹脂シートに熱圧着させ、厚さ２５００μｍ、幅３００ｍｍの発泡積層シートを製造した。
【０１０８】
得られた積層シートをロール連続熱成形機（浅野研究所製，形式名ＦＬＸ−０２型，オーブン型式，両面赤外線加熱方式）を使って（縦１４０ｍｍ×横１４０ｍｍ×深さ５０ｍｍ）の容器を作成した。
【０１０９】
このようにして得られたプラスチック容器は、印刷面に光沢があり、印刷も鮮やかであった。
【０１１０】
＜比較例６＞
前記実施例８で得たと同一のポリエチレン系発泡樹脂シートを用い（印刷フィルムを合流させていない）、前記実施例８と同様の方法でプラスチック容器を作製し、このプラスチック容器に曲面印刷機で印刷を施した。
【０１１１】
このようにして得られたプラスチック容器は、ポリエチレン系発泡樹脂シート表面の凹凸のため印刷することが不可能であった。
【図面の簡単な説明】
【０１１２】
【図１】本発明によるプラスチック容器の一実施形態の層構成を示す模式図である。
【図２】本発明によるプラスチック容器の他の実施形態の層構成を示す模式図である。
【図３】本発明によるプラスチック容器の他の実施形態の層構成を示す模式図である。
【図４】本発明によるプラスチック容器の他の実施形態の層構成を示す模式図である。
【図５】本発明によるプラスチック容器の他の実施形態の層構成を示す模式図である。
【符号の説明】
【０１１３】
１０…無機充填剤含有ポリエチレン系樹脂シート
２０…印刷フィルム
２１…ポリエチレン系樹脂フィルム
２２…印刷層
３０…ポリエチレン系発泡樹脂シート
４０…二軸延伸されたポリエチレン系樹脂シート
５０…ポリエチレン系樹脂シート
【図１】
2004338808.tif 000005
【図２】
2004338808.tif 000006
【図３】
2004338808.tif 000007
【図４】
2004338808.tif 000008
【図５】
2004338808.tif 000009